(57)【要約】【課題】  平坦化された層間絶縁膜に形成する複数のコンタクトホールを１工程で開孔する。【解決手段】  夫々成膜パターンが形成される複数の成膜層と、前記複数の成膜層相互間に夫々形成される層間膜と、前記層間膜のうちの平坦化された層間膜４３の直下の成膜層に形成される複数の層間膜下側配線パターン６ａ２と、前記複数の層間膜下側配線パターン６ａ２と前記平坦化された層間膜４３の上層の成膜パターンとの間を接続するために前記平坦化された層間膜４３に形成される複数のコンタクトホール８０４，１１３と、前記複数のコンタクトホール８０４，１１３の下方の複数の位置であって前記複数の層間膜下側配線パターン６ａ２の下層の１つ以上の成膜層に夫々形成されて前記複数の層間膜下側配線パターン６ａ２の表面の位置を制御する１つ以上のダミーパターン１２２，１２３とを具備したことを特徴とする。【選択図】      図１
2004295073.tif 000002
【特許請求の範囲】
【請求項１】
基板上に配置された成膜層で形成された複数の層間膜下側配線パターンと、
前記複数の層間膜下側配線パターンの直上に形成され表面が平坦化された層間膜と、
前記複数の層間膜下側配線パターンの一部に対応して、前記平坦化された層間膜に形成された複数のコンタクトホールと、
前記基板と前記複数の層間膜下側配線パターンとの間に設けられ、前記複数のコンタクトホールの各々の領域に対応した厚みが同一又は略同一である積層膜と、
を備えたことを特徴とする平坦化層を有する基板。
【請求項２】
基板表面の一部にへこみのある基板上において、
前記へこみの領域及びその他の領域の少なくとも一方に配置された成膜層で形成された複数の層間膜下側配線パターンと、
前記複数の層間膜下側配線パターンの直上に形成され表面が平坦化された層間膜と、
前記複数の層間膜下側配線パターンの一部に対応して、前記平坦化された層間膜に形成された複数のコンタクトホールと、
前記基板と前記複数の層間膜下側配線パターンとの間に設けられ、前記複数のコンタクトホールの各々の領域に対応した厚みから基板表面の法線方向の前記へこみ量を差し引いた値が同一又は略同一である積層膜と、
を備えたことを特徴とする平坦化層を有する基板。
【請求項３】
夫々成膜パターンが形成される複数の成膜層と、
前記複数の成膜層相互間に夫々形成される層間膜と、
前記層間膜のうちの平坦化された層間膜の直下の成膜層に形成される複数の層間膜下側配線パターンと、
前記複数の層間膜下側配線パターンと前記平坦化された層間膜の上層の成膜パターンとの間を接続するために前記平坦化された層間膜に形成される複数のコンタクトホールと、
前記複数のコンタクトホールの下方の複数の位置であって前記複数の層間膜下側配線パターンの下層の１つ以上の成膜層に夫々形成されて前記複数の層間膜下側配線パターンの表面の位置を制御する１つ以上のダミーパターンとを具備したことを特徴とする平坦化層を有する基板。
【請求項４】
前記１つ以上のダミーパターンは、前記平坦化された層間膜の表面から前記複数の層間膜下側配線パターンまでの前記複数のコンタクトホールを、１回の層間膜除去工程によって開孔するように、前記複数の層間膜下側配線パターンの表面の位置を独立して制御することを特徴とする請求項３に記載の平坦化層を有する基板。
【請求項５】
前記１つ以上のダミーパターンは、前記複数の層間膜下側配線パターンの表面の垂直位置を一致させるように前記複数の層間膜下側配線パターンの下方に相互に独立して形成されることを特徴とする請求項３に記載の平坦化層を有する基板。
【請求項６】
前記１つ以上のダミーパターンは、前記複数の層間膜下側配線パターンの下方に、相互に同一の成膜層の成膜パターンで形成されることを特徴とする請求項３に記載の平坦化層を有する基板。
【請求項７】
前記ダミーパターンは、前記ダミーパターンと同層であり他の領域の成膜層の成膜パターンから延設されて形成されることを特徴とする請求項３に記載の平坦化層を有する基板。
【請求項８】
前記１つ以上のダミーパターンは、前記複数の層間膜下側配線パターンの下方の前記各コンタクトホールに対応した位置に形成される成膜パターンの膜厚の和を一致させるように形成されることを特徴とする請求項３に記載の平坦化層を有する基板。
【請求項９】
前記複数のコンタクトホールは前記平坦化された層間膜に対するエッチングによって除去され、
前記１つ以上のダミーパターンは、前記複数の層間膜下側配線パターンのいずれかに対する許容可能なオーバーエッチング分だけのマージンを有して前記複数の層間膜下側配線パターンの表面の垂直位置を相互に独立して制御することを特徴とする請求項３に記載の平坦化層を有する基板。
【請求項１０】
積層される複数の成膜層の各成膜パターンの形成工程と夫々同一工程で、１つ以上の成膜層の１つ以上の位置に１つ以上のダミーパターンを形成する工程と、
形成された成膜層上に層間膜を形成する工程と、
前記複数の成膜層のうちの配線層に複数の層間膜下側配線パターンを形成する工程と、
前記配線層上に形成された層間膜を平坦化する工程と、
平坦化された前記層間膜に前記複数の層間膜下側配線パターンと上層の複数の成膜パターンとを接続する複数のコンタクトホールを前記ダミーパターンの上方の複数の位置に形成する工程とを具備し、
前記ダミーパターンは、前記複数の層間膜下側配線パターンの表面の垂直位置を制御することを特徴とする平坦化層を有する基板の製造方法。
【請求項１１】
平面的には格子状に配設される複数のデータ線及び複数の走査線の各交差に対応して画素電極の成膜パターンが形成される画素電極層と、
前記複数のデータ線の成膜パターンが形成される第１の成膜層と、
前記複数の走査線の成膜パターン及び前記画素電極に信号を供給するためのスイッチング素子の成膜パターンが形成される第２の成膜層と、
前記画素電極層、前記第１の成膜層及び前記第２の成膜層相互間に夫々形成される層間膜と、
前記層間膜のうちの平坦化された層間膜の直下の成膜層であって前記画素電極層、前記第１の成膜層、前記第２の成膜層又はその他の成膜層のいずれかの成膜層に形成される複数の層間膜下側配線パターンと、
前記複数の層間膜下側配線パターンと前記平坦化された層間膜の上層の成膜パターンとの間を接続するために前記平坦化された層間膜に形成される複数のコンタクトホールと、
前記複数のコンタクトホールの下方の複数の位置であって前記複数の層間膜下側配線パターンの下層の１つ以上の成膜層に夫々形成されて前記複数の層間膜下側配線パターンの表面の位置を制御する１つ以上のダミーパターンとを具備したことを特徴とする電気光学装置用基板。
【請求項１２】
請求項１１に記載の電気光学装置用基板を用いて構成したことを特徴とする電気光学装置。
【請求項１３】
請求項１２に記載の電気光学装置を用いて構成したことを特徴とする電子機器。
【発明の詳細な説明】
【技術分野】
【０００１】
本発明は、多層構造の基板、特にＴＦＴ基板及びこれを用いた液晶装置等に好適な平坦化層を有する基板及びその製造方法並びに電気光学装置用基板及び電気光学装置に関する。
【背景技術】
【０００２】
液晶装置は、ガラス基板、石英基板等の２枚の基板間に液晶を封入して構成される。液晶装置では、一方の基板に、例えば薄膜トランジスタ（Thin Film Transistor、以下、ＴＦＴと称す）等の能動素子及び画素電極をマトリクス状に配置し、他方の基板に対向電極（透明電極（ＩＴＯ（Indium Tin Oxide）））を配置して、両基板間に封入した液晶層の光学特性を画像信号に応じて変化させることで、画像表示を可能にする。
【０００３】
能動素子を用いたアクティブマトリクス駆動方式の液晶装置等の電気光学装置においては、縦横に夫々配列された多数の走査線（ゲート線）及びデータ線（ソース線）の各交点に対応して、画素電極及びスイッチング素子を基板（アクティブマトリクス基板）上に設けて構成される。
【０００４】
ＴＦＴ素子等のスイッチング素子は、ゲート線に供給されるオン信号によってオンとなり、ソース線を介して供給される画像信号を画素電極（透明電極（ＩＴＯ））に書込む。これにより、画素電極と対向電極相互間の液晶層に画像信号に基づく電圧を印加して、液晶分子の配列を変化させる。こうして、画素の透過率を変化させ、画素電極及び液晶層を通過する光を画像信号に応じて変化させて画像表示を行う。
【０００５】
ところで、ＴＦＴ基板等き素子基板を構成する各素子を基板上の１平面に形成した場合には、素子の占有面積が増大し、画素電極部分の面積が小さくなって、画素開口率が低下する。そこで、従来、各素子を複数の層に分けて形成し、各層（成膜層）の間を層間絶縁膜を配置して成膜層同士を電気的に分離する積層構造が採用される。
【０００６】
即ち、素子基板は、ガラス又は石英基板上に、所定のパターンを有する半導体薄膜、絶縁性薄膜又は導電性薄膜等の各成膜層を積層することによって構成される。各成膜層毎に各種膜の成膜工程とフォトリソグラフィ工程を繰り返すことによって、ＴＦＴ基板が形成されるのである。例えば、ＴＦＴ基板には、ＴＦＴ素子のチャネルを構成する半導体層、データ線等の配線層及びＩＴＯ膜からなる画素電極層等の成膜層が積層される。
【０００７】
【特許文献１】特許第３３０４２９８号公報
【特許文献２】特許第３１８８４１１号公報
【発明の開示】
【発明が解決しようとする課題】
【０００８】
ところで、各層の成膜パターンに応じて、成膜層の積層構造の表面は凹凸を有する。このような凹凸が液晶層に接する層に生じた場合には、液晶の配向不良が生じやすい。そこで、液晶層に近接する層の下層において、層間絶縁膜を平坦化する平坦化処理が行われることがある。例えば、画素電極層の下層の層間絶縁膜をＣＭＰ（Chemical Mechanical Polishing）等によって研磨して平坦化するのである。
【０００９】
ところが、ＣＭＰを施さない場合には、各層の膜厚のばらつきは約５％以内に収まるのに対し、ＣＭＰを実施すると、成膜パターンによる凹凸に応じて、層間絶縁膜の膜厚が部分毎に著しく変化する。この場合の膜厚のばらつきは２０〜３０％にも達する。層間絶縁膜上下の２つの成膜パターン同士を接続する場合には、層間絶縁膜を開孔するコンタクトホールを形成し、このコンタクトホールを介して上下の成膜パターンを電気的に接続する。同一の成膜層において２種類以上の成膜パターンが形成されることがあり、１つの層間絶縁膜に２つ以上のコンタクトホールが形成されることがある。
【００１０】
ＣＭＰによって層間絶縁膜が平坦化されている場合には、厚い層間絶縁膜部分に形成されるコンタクトホールと薄い層間絶縁膜部分に形成されるコンタクトホールとでは、コンタクトホールの長さが異なってしまう。そうすると、層間絶縁膜を開孔するエッチング時において、１回のエッチング工程だけでは、短いコンタクトホールのみが完全に開孔され、長いコンタクトホールは完全に開孔されない。また、逆に、長いコンタクトホールを開孔させようとして、短いコンタクトホールに接続される下地配線がオーバーエッチング時に完全にエッチングされて除去されてしまうこともある。即ち、ＣＭＰによって層間絶縁膜を平坦化した場合には、この層間絶縁膜に形成する複数のコンタクトホールを１回のエッチング工程だけでは開孔することができないことがあるという問題点があった。
【００１１】
また、ＣＭＰによって層間絶縁膜を平坦化した場合には、層間絶縁膜を平坦化しない場合に比べて、層間絶縁膜の膜厚が比較的厚くなってしまう部分が生じる。この厚い層間絶縁膜部分にコンタクトホールを形成する場合には、コンタクトホールの長さとコンタクトホール底辺の長さとの比であるアスペクト比が比較的大きくなることがある。そうすると、コンタクトホールでの金属膜の付き回りが悪くなって、コンタクト特性が悪化してしまうという問題点もあった。
【００１２】
なお、平坦化層を有する基板については特許文献１に記載のものがある。しかし、この提案においても、上記と同様の問題を有する。
【００１３】
本発明はかかる問題点に鑑みてなされたものであって、平坦化した層間絶縁膜のいずれの位置のコンタクトホールについても同一の長さに制御すると共に、比較的小さいアスペクト比に制御してコンタクト特性を向上させることができる平坦化層を有する基板及びその製造方法並びに電気光学装置用基板及び電気光学装置を提供することを目的とする。
【課題を解決するための手段】
【００１４】
本発明に係る平坦化層を有する基板は、基板上に配置された成膜層で形成された複数の層間膜下側配線パターンと、
前記複数の層間膜下側配線パターンの直上に形成され表面が平坦化された層間膜と、
前記複数の層間膜下側配線パターンの一部に対応して、前記平坦化された層間膜に形成された複数のコンタクトホールと、
前記基板と前記複数の層間膜下側配線パターンとの間に設けられ、前記複数のコンタクトホールの各々の領域に対応した厚みが同一又は略同一である積層膜と、
を備えたことを特徴とする。
【００１５】
このような構成により、コンタクトホールを形成する層間膜の下側配線パターンにおいて、基板表面の任意基準面からの高さを基板面全領域に渡り同一高さにすることが可能となり、層間膜をＣＭＰによる平坦化処理した後においても、層間膜に形成する複数のコンタクトホールの長さが同一または略同一になる。これにより、一回の層間膜除去工程によって、すべてのコンタクトホールを均一に開孔できる。
【００１６】
また本発明に係る平坦化層を有する基板は、基板表面の一部にへこみのある基板上において、
前記へこみの領域及びその他の領域の少なくとも一方に配置された成膜層で形成された複数の層間膜下側配線パターンと、
前記複数の層間膜下側配線パターンの直上に形成され表面が平坦化された層間膜と、
前記複数の層間膜下側配線パターンの一部に対応して、前記平坦化された層間膜に形成された複数のコンタクトホールと、
前記基板と前記複数の層間膜下側配線パターンとの間に設けられ、前記複数のコンタクトホールの各々の領域に対応した厚みから基板表面の法線方向の前記へこみ量を差し引いた値が同一又は略同一である積層膜と、
を備えたことを特徴とする。
【００１７】
ここで、基板表面の法線方向のへこみ量とは、基板の元の表面であり最大高さの面を基準面とした基板表面の例えばエッチング等による溝堀領域の溝の深さのことである。
【００１８】
このような構成によれば、基板表面の一部にへこみのある基板上であっても、コンタクトホールを形成する層間膜の下側配線パターンにおいて、基板表面の任意基準面からの高さを基板面全領域に渡り同一高さにすることが可能となり、層間膜をＣＭＰによる平坦化処理した後においても、層間膜に形成する複数のコンタクトホールの長さが同一または略同一になる。これにより、一回の層間膜除去工程によって、すべてのコンタクトホールを均一に開孔できる。
【００１９】
また、本発明に係る平坦化層を有する基板は、夫々成膜パターンが形成される複数の成膜層と、前記複数の成膜層相互間に夫々形成される層間膜と、前記層間膜のうちの平坦化された層間膜の直下の成膜層に形成される複数の層間膜下側配線パターンと、前記複数の層間膜下側配線パターンと前記平坦化された層間膜の上層の成膜パターンとの間を接続するために前記平坦化された層間膜に形成される複数のコンタクトホールと、前記複数のコンタクトホールの下方の複数の位置であって前記複数の層間膜下側配線パターンの下層の１つ以上の成膜層に夫々形成されて前記複数の層間膜下側配線パターンの表面の位置を制御する１つ以上のダミーパターンとを具備したことを特徴とする。
【００２０】
このような構成によれば、夫々成膜パターンが形成された複数の成膜層は多層構造を有し、各成膜層相互間には層間膜が形成される。層間膜のうちの平坦化された層間膜の直下の成膜層に形成される複数の層間膜下側配線パターンは、平坦化された層間膜に形成される複数のコンタクトホールによって、夫々上層の成膜パターンに接続される。これらの複数のコンタクトホールの下方の複数の位置には、複数の層間膜下側配線パターンの下層の１つ以上の成膜層において１つ以上のダミーパターンが形成される。各ダミーパターンを適宜配置することによって、複数のコンタクトホールの下方の各層間膜下側配線パターンの表面の垂直位置が制御される。これにより、例えば、全ての層間膜下側配線パターンの表面の垂直位置を一致させることができる。即ち、この場合には、層間膜下側配線パターン上の層間膜が平坦化されているので、全てのコンタクトホールの長さが同一になり、全てのコンタクトホールを１工程で開孔することが可能となる。また、１つ以上のダミーパターンによって複数の層間膜下側配線パターンの垂直位置を高くすることができ、コンタクトホールのアスペクトを比較的小さくして、コンタクト特性を向上させることができる。
【００２１】
また、前記１つ以上のダミーパターンは、前記平坦化された層間膜の表面から前記複数の層間膜下側配線パターンまでの前記複数のコンタクトホールを、１回の層間膜除去工程によって開孔するように、前記複数の層間膜下側配線パターンの表面の位置を独立して制御することを特徴とする。
【００２２】
このような構成によれば、１つ以上のダミーパターンを適宜形成することによって、層間膜下側配線パターンの表面の垂直位置を独立して制御することができる。これにより、１回の層間膜除去工程によって全てのコンタクトホールを開孔させることができる。
【００２３】
また、前記１つ以上のダミーパターンは、前記複数の層間膜下側配線パターンの表面の垂直位置を一致させるように前記複数の層間膜下側配線パターンの下方に相互に独立して形成されることを特徴とする。
【００２４】
このような構成によれば、１つ以上のダミーパターンは層間膜下側配線パターンの下方に夫々独立して形成される。これにより、層間膜下側配線パターンの表面の垂直位置を確実に制御することができる。
【００２５】
また、前記１つ以上のダミーパターンは、前記複数の層間膜下側配線パターンの下方に、相互に同一の成膜層の成膜パターンで形成されることを特徴とする。
【００２６】
このような構成によれば、層間膜下側配線パターンの下方には同一の成膜層の成膜パターンが形成されるので、層間膜下側配線パターンの表面の垂直位置を一致させることができる。
【００２７】
また、前記ダミーパターンは、前記ダミーパターンと同層である他の領域の成膜層の成膜パターンから延設されて形成されることを特徴とする。
【００２８】
このような構成によれば、一回の層間膜除去工程によってすべてのコンタクトホールを均一に開孔できることと併せて、ダミーパターンが他領域の成膜層の成膜パターンから延設されることにより、他領域の成膜層の成膜パターンと電気的に同電位になる。
【００２９】
例えば他領域の成膜層の成膜パターンがグランド電位に接続された画素領域の遮光膜である場合、前記ダミーパターンもグランド電位になり、その上の層間膜下側配線パターンの電位がグランド電位との容量結合により安定する。
【００３０】
また、前記１つ以上のダミーパターンは、前記複数の層間膜下側配線パターンの下方の前記各コンタクトホールに対応した位置に形成される成膜パターンの膜厚の和を一致させるように形成されることを特徴とする。
【００３１】
このような構成によれば、複数の層間膜下側配線パターンの垂直位置は一致し、平坦化された層間膜に形成する全てのコンタクトホールの長さを等しくすることができる。
【００３２】
また、前記複数のコンタクトホールは前記平坦化された層間膜に対するエッチングによって除去され、前記１つ以上のダミーパターンは、前記複数の層間膜下側配線パターンのいずれかに対する許容可能なオーバーエッチング分だけのマージンを有して前記複数の層間膜下側配線パターンの表面の垂直位置を相互に独立して制御することを特徴とする。
【００３３】
このような構成によれば、複数の層間膜下側配線パターンの表面の垂直位置が相互に多少異なる場合でも、いずれかの層間膜下側配線パターンが許容可能な範囲でオーバーエッチングされるだけであり、１回のエッチング工程で全てのコンタクトホールを開孔させることができる。
【００３４】
また、本発明に係る平坦化層を有する基板の製造方法は、積層される複数の成膜層の各成膜パターンの形成工程と夫々同一工程で、１つ以上の成膜層の１つ以上の位置に１つ以上のダミーパターンを形成する工程と、形成された成膜層上に層間膜を形成する工程と、前記複数の成膜層のうちの配線層に複数の層間膜下側配線パターンを形成する工程と、前記配線層上に形成された層間膜を平坦化する工程と、平坦化された前記層間膜に前記複数の層間膜下側配線パターンと上層の複数の成膜パターンとを接続する複数のコンタクトホールを前記ダミーパターンの上方の複数の位置に形成する工程とを具備し、前記ダミーパターンは、前記複数の層間膜下側配線パターンの表面の垂直位置を制御することを特徴とする。
【００３５】
このような構成によれば、１つ以上のダミーパターンが１つ以上の成膜層の１つ以上の位置に形成される。配線層に複数の層間膜下側配線パターンが形成され、この層間膜下側配線パターン上に層間膜が形成されて平坦化される。平坦化された層間膜には複数の層間膜下側配線パターンと上層の複数の成膜パターンとを接続する複数のコンタクトホールが形成される。各ダミーパターンを適宜配置することによって、複数のコンタクトホールの下方の各層間膜下側配線パターンの表面の垂直位置が制御される。これにより、全てのコンタクトホールの長さが同一にすることができ、全てのコンタクトホールを１工程で開孔することが可能となる。また、各層間膜下側配線パターンの表面の垂直位置を高くして、コンタクトホールのアスペクト比を小さくし、コンタクト特性を向上させることができる。
【００３６】
また、本発明に係る電気光学装置用基板は、平面的には格子状に配設される複数のデータ線及び複数の走査線の各交差に対応して画素電極の成膜パターンが形成される画素電極層と、前記複数のデータ線の成膜パターンが形成される第１の成膜層と、前記複数の走査線の成膜パターン及び前記画素電極に信号を供給するためのスイッチング素子の成膜パターンが形成される第２の成膜層と、前記画素電極層、前記第１の成膜層及び前記第２の成膜層相互間に夫々形成される層間膜と、前記層間膜のうちの平坦化された層間膜の直下の成膜層であって前記画素電極層、前記第１の成膜層、前記第２の成膜層又はその他の成膜層のいずれかの成膜層に形成される複数の層間膜下側配線パターンと、前記複数の層間膜下側配線パターンと前記平坦化された層間膜の上層の成膜パターンとの間を接続するために前記平坦化された層間膜に形成される複数のコンタクトホールと、前記複数のコンタクトホールの下方の複数の位置であって前記複数の層間膜下側配線パターンの下層の１つ以上の成膜層に夫々形成されて前記複数の層間膜下側配線パターンの表面の位置を制御する１つ以上のダミーパターンとを具備したことを特徴とする。
【００３７】
このような構成によれば、画素電極層、データ線の成膜パターンの第１の成膜層及び走査線の成膜パターンの第２の成膜層が形成される。これらの成膜層又は他の成膜層に層間膜下側配線パターン成膜パターンが形成される。層間膜下側配線パターンは１つ以上のダミーパターンによって垂直位置が規定されている。１つ以上のダミーパターンを適宜配置することによって、層間膜下側配線パターンの表面の垂直位置を一致させて、コンタクトホールを１工程で開孔させることができる。また、コンタクトホールのアスペクト比を小さくして、コンタクト特性を向上させることができる。
【００３８】
本発明に係る電気光学装置用基板は、上記電気光学装置用基板を用いて構成したことを特徴とする。また、本発明に係る電子機器は、上記電気光学装置を用いて構成したことを特徴とする。
【００３９】
このような構成によれば、コンタクトホールを１工程で開孔することができると共に、コンタクト特性に優れた装置が得られる。
【発明を実施するための最良の形態】
【００４０】
以下、図面を参照して本発明の実施の形態について詳細に説明する。図１は本発明の第１の実施の形態に係る平坦化層を有する基板の素子成形領域及び配線層領域の断面図である。本実施の形態は平坦化層を有する基板として電気光学装置用基板であるＴＦＴ基板等の液晶装置用基板に適用したものである。図２は本実施の形態における電気光学装置用基板である液晶装置用基板を用いて構成した電気光学装置である液晶装置をその上に形成された各構成要素と共に対向基板側から見た平面図である。図３は素子基板と対向基板とを貼り合わせて液晶を封入する組立工程終了後の液晶装置を、図２のＨ−Ｈ'線の位置で切断して示す断面図である。図４は液晶装置の画素領域（素子領域）を構成する複数の画素における各種素子、配線等の等価回路図である。図５は液晶装置の画素構造を詳細に示す断面図である。また、図６は本実施の形態のＴＦＴ基板上に形成する隣接した複数の画素について各層の成膜パターンを示す平面図である。図７は図６中の要部の成膜パターンを示す平面図である。図８及び図９は液晶装置用基板の製造方法を断面図によって工程順に示す工程図である。なお、上記各図においては、各層や各部材を図面上で認識可能な程度の大きさとするため、各層や各部材毎に縮尺を異ならしめてある。
【００４１】
本実施の形態においては、平坦化された層間絶縁膜に形成されるコンタクトホールの水平位置では、この層間絶縁膜直下の成膜パターン（以下、層間膜下側配線パターンという）表面の垂直位置を全ての層間膜下側配線パターンにおいて略一致させるためのダミーパターンを層間膜下側配線パターンの下層の成膜層に形成することによって、平坦化された層間絶縁膜に形成されるコンタクトホールの長さを一定にするものである。これにより、全てのコンタクトホールを１回のエッチング工程で形成可能であると共に、アスペクト比を比較的小さくしてコンタクト特性を向上させることができる。
【００４２】
先ず、図２乃至図４を参照して本実施の形態の平坦化層を有する基板である液晶装置用基板を用いて構成した液晶装置の全体構成について説明する。  
液晶装置は、図２及び図３に示すように、素子基板であるＴＦＴ基板１０と対向基板２０との間に液晶５０を封入して構成される。ＴＦＴ基板１０上には画素を構成する画素電極（ＩＴＯ）９ａ等がマトリクス状に配置される。また、対向基板２０上には全面に対向電極（ＩＴＯ）２１が設けられる。図４は画素を構成するＴＦＴ基板１０上の素子の等価回路を示している。
【００４３】
図４に示すように、画素領域においては、複数本の走査線１１ａと複数本のデータ線６ａとが交差するように配線され、走査線１１ａとデータ線６ａとで区画された領域に画素電極９ａがマトリクス状に配置される。そして、走査線１１ａとデータ線６ａの各交差部分に対応してＴＦＴ３０が設けられ、このＴＦＴ３０に画素電極９ａが接続される。
【００４４】
ＴＦＴ３０は走査線１１ａのＯＮ信号によってオンとなり、これにより、データ線６ａに供給された画像信号が画素電極９ａに供給される。この画素電極９ａと対向基板２０に設けられた対向電極２１との間の電圧が液晶５０に印加される。また、画素電極９ａと並列に蓄積容量７０が設けられており、蓄積容量７０によって、画素電極９ａの電圧はソース電圧が印加された時間よりも例えば３桁も長い時間の保持が可能となる。蓄積容量７０によって、電圧保持特性が改善され、コントラスト比の高い画像表示が可能となる。
【００４５】
図５は一つの画素に着目した液晶装置の模式的断面図であり、図６及び図７は各層の成膜パターンを示す平面図である。
【００４６】
図６において、画素電極９ａは、ＴＦＴ基板１０上に、マトリクス状に複数設けられており（点線部により輪郭が示されている）、画素電極９ａの縦横の境界に各々沿ってデータ線６ａ及び走査線１１ａが設けられている。データ線６ａは、後述するように、アルミニウム膜等を含む積層構造からなり、走査線１１ａは、例えば導電性のポリシリコン膜等からなる。また、走査線１１ａは、半導体層１ａのうち図中右上がりの斜線領域で示したチャネル領域１ａ'に対向するゲート電極３ａに電気的に接続されている。すなわち、走査線１１ａとデータ線６ａとの交差する箇所にはそれぞれ、走査線１１ａに接続されたゲート電極３ａとチャネル領域１ａ'とが対向配置されて画素スイッチング用のＴＦＴ３０が構成されている。
【００４７】
図６のＡ−Ａ'線断面図たる図５に示すように、電気光学装置は、例えば、石英基板、ガラス基板、シリコン基板からなるＴＦＴ基板１０と、これに対向配置される、例えばガラス基板や石英基板からなる対向基板２０とを備えている。
【００４８】
ＴＦＴ基板１０の側には、図５に示すように、画素電極９ａが設けられており、その上側には、ラビング処理等の所定の配向処理が施された配向膜１６が設けられている。画素電極９ａは、例えばＩＴＯ膜等の透明導電性膜からなる。他方、対向基板２０の側には、その全面に渡って対向電極２１が設けられており、その全面には、ラビング処理等の所定の配向処理が施された配向膜２２が設けられている。対向電極２１は、上述の画素電極９ａと同様に、例えばＩＴＯ膜等の透明導電性膜からなり、配向膜１６及び２２は、例えば、ポリイミド膜等の透明な有機膜からなる。
【００４９】
このように対向配置されたＴＦＴ基板１０及び対向基板２０間には、シール材５２（図２及び図３参照）により囲まれた空間に液晶等の電気光学物質が封入され、液晶層５０が形成される。液晶層５０は、画素電極９ａからの電界が印加されていない状態で配向膜１６及び２２により所定の配向状態をとる。液晶層５０は、例えば一種又は数種類のネマティック液晶を混合した電気光学物質からなる。シール材５２は、ＴＦＴ基板１０及び対向基板２０をそれらの周辺で貼り合わせるための、例えば光硬化性樹脂や熱硬化性樹脂からなる接着剤であり、両基板間の距離を所定値とするためのグラスファイバー或いはガラスビーズ等のスペーサが混入されている。
【００５０】
一方、ＴＦＴ基板１０上には、画素電極９ａ及び配向膜１６の他、これらを含む各種の構成が積層構造をなして備えられている。この積層構造は、図５に示すように、下から順に、走査線１１ａを含む第１層（成膜層）、ゲート電極３ａを含むＴＦＴ３０等を含む第２層、蓄積容量７０を含む第３層、データ線６ａ等を含む第４層、シールド層４００等を含む第５層、前記の画素電極９ａ及び配向膜１６等を含む第６層（最上層）からなる。また、第１層及び第２層間には下地絶縁膜１２が、第２層及び第３層間には第１層間絶縁膜４１が、第３層及び第４層間には第２層間絶縁膜４２が、第４層及び第５層間には第３層間絶縁膜４３が、第５層及び第６層間には第４層間絶縁膜４４が、それぞれ設けられており、前述の各要素間が短絡することを防止している。また、これら各種の絶縁膜１２、４１、４２、４３及び４４には、例えば、ＴＦＴ３０の半導体層１ａ中の高濃度ソース領域１ｄとデータ線６ａとを電気的に接続するコンタクトホール等もまた設けられている。以下では、これらの各要素について、下から順に説明を行う。
【００５１】
第１層には、例えば、Ｔｉ（チタン）、Ｃｒ（クロム）、Ｗ（タングステン）、Ｔａ（タンタル）、Ｍｏ（モリブデン）等の高融点金属のうちの少なくとも一つを含む、金属単体、合金、金属シリサイド、ポリシリサイド、これらを積層したもの、或いは導電性ポリシリコン等からなる走査線１１ａが設けられている。
この走査線１１ａは、平面的にみて、図６のＸ方向に沿うように、ストライプ状にパターニングされている。より詳しく見ると、ストライプ状の走査線１１ａは、図６のＸ方向に沿うように延びる本線部と、データ線６ａ或いはシールド層４００が延在する図６のＹ方向に延びる突出部とを備えている。なお、隣接する走査線１１ａから延びる突出部は相互に接続されることはなく、したがって、該走査線１１ａは１本１本分断された形となっている。
【００５２】
これにより、走査線１１ａは、同一行に存在するＴＦＴ３０のＯＮ・ＯＦＦを一斉に制御する機能を有することになる。また、該走査線１１ａは、画素電極９ａが形成されない領域を略埋めるように形成されていることから、ＴＦＴ３０に下側から入射しようとする光を遮る機能をも有している。これにより、ＴＦＴ３０の半導体層１ａにおける光リーク電流の発生を抑制し、フリッカ等のない高品質な画像表示が可能となる。
【００５３】
第２層には、ゲート電極３ａを含むＴＦＴ３０が設けられている。ＴＦＴ３０は、図５に示すように、ＬＤＤ（Lightly Doped Drain）構造を有しており、その構成要素としては、上述したゲート電極３ａ、例えばポリシリコン膜からなりゲート電極３ａからの電界によりチャネルが形成される半導体層１ａのチャネル領域１ａ'、ゲート電極３ａと半導体層１ａとを絶縁するゲート絶縁膜を含む絶縁膜２、半導体層１ａにおける低濃度ソース領域１ｂ及び低濃度ドレイン領域１ｃ並びに高濃度ソース領域１ｄ及び高濃度ドレイン領域１ｅを備えている。
【００５４】
そして、この第２層には、上述のゲート電極３ａと同一膜として中継電極７１９が形成されている。この中継電極７１９は、平面的に見て、図６に示すように、各画素電極９ａの一辺の略中央に位置するように、島状に形成されている。中継電極７１９とゲート電極３ａとは同一膜として形成されているから、後者が例えば導電性ポリシリコン膜等からなる場合においては、前者もまた、導電性ポリシリコン膜等からなる。
【００５５】
なお、上述のＴＦＴ３０は、好ましくは図５に示したようにＬＤＤ構造をもつが、低濃度ソース領域１ｂ及び低濃度ドレイン領域１ｃに不純物の打ち込みを行わないオフセット構造をもってよいし、ゲート電極３ａをマスクとして高濃度で不純物を打ち込み、自己整合的に高濃度ソース領域及び高濃度ドレイン領域を形成するセルフアライン型のＴＦＴであってもよい。また、本実施形態では、画素スイッチング用ＴＦＴ３０のゲート電極を、高濃度ソース領域１ｄ及び高濃度ドレイン領域１ｅ間に１個のみ配置したシングルゲート構造としたが、これらの間に２個以上のゲート電極を配置してもよい。このようにデュアルゲート、あるいはトリプルゲート以上でＴＦＴを構成すれば、チャネルとソース及びドレイン領域との接合部のリーク電流を防止でき、オフ時の電流を低減することができる。
さらに、ＴＦＴ３０を構成する半導体層１ａは非単結晶層でも単結晶層でも構わない。単結晶層の形成には、貼り合わせ法等の公知の方法を用いることができる。半導体層１ａを単結晶層とすることで、特に周辺回路の高性能化を図ることができる。
【００５６】
以上説明した走査線１１ａの上、かつ、ＴＦＴ３０の下には、例えばシリコン酸化膜等からなる下地絶縁膜１２が設けられている。下地絶縁膜１２は、走査線１１ａからＴＦＴ３０を層間絶縁する機能のほか、ＴＦＴ基板１０の全面に形成されることにより、ＴＦＴ基板１０の表面研磨時における荒れや、洗浄後に残る汚れ等で画素スイッチング用のＴＦＴ３０の特性変化を防止する機能を有する。
【００５７】
この下地絶縁膜１２には、平面的にみて半導体層１ａの両脇に、後述するデータ線６ａに沿って延びる半導体層１ａのチャネル長と同じ幅の溝（コンタクトホール）１２ｃｖが掘られており、この溝１２ｃｖに対応して、その上方に積層されるゲート電極３ａは下側に凹状に形成された部分を含んでいる。また、この溝１２ｃｖ全体を埋めるようにして、ゲート電極３ａが形成されていることにより、該ゲート電極３ａには、これと一体的に形成された側壁部３ｂが延設されるようになっている。これにより、ＴＦＴ３０の半導体層１ａは、図６によく示されているように、平面的にみて側方から覆われるようになっており、少なくともこの部分からの光の入射が抑制されるようになっている。
【００５８】
また、この側壁部３ｂは、前記の溝１２ｃｖを埋めるように形成されているとともに、その下端が前記の走査線１１ａと接するようにされている。ここで走査線１１ａは上述のようにストライプ状に形成されていろことから、ある行に存在するゲート電極３ａ及び走査線１１ａは、当該行に着目する限り、常に同電位となる。
【００５９】
なお、走査線１１ａに平行するようにして、ゲート電極３ａを含む別の走査線を形成するような構造を採用してもよい。この場合においては、該走査線１１ａと該別の走査線とは、冗長的な配線構造をとることになる。これにより、例えば、該走査線１１ａの一部に何らかの欠陥があって、正常な通電が不可能となったような場合においても、当該走査線１１ａと同一の行に存在する別の走査線が健全である限り、それを介してＴＦＴ３０の動作制御を依然正常に行うことができることになる。
【００６０】
第３層には、蓄積容量７０が設けられている。蓄積容量７０は、ＴＦＴ３０の高濃度ドレイン領域１ｅ及び画素電極９ａに接続された画素電位側容量電極としての下部電極７１と、固定電位側容量電極としての容量電極３００とが、誘電体膜７５を介して対向配置されることにより形成されている。この蓄積容量７０によれば、画素電極９ａにおける電位保持特性を顕著に高めることが可能となる。
また、蓄積容量７０は、図６の平面図に示すように、画素電極９ａの形成領域にほぼ対応する光透過領域には至らないように形成されているため（換言すれば、遮光領域内に収まるように形成されているため）、電気光学装置全体の画素開口率は比較的大きく維持され、これにより、より明るい画像を表示することが可能である。
【００６１】
より詳細には、下部電極７１は、例えば導電性のポリシリコン膜からなり画素電位側容量電極として機能する。ただし、下部電極７１は、金属又は合金を含む単一層膜又は多層膜から構成してもよい。また、この下部電極７１は、画素電位側容量電極としての機能のほか、画素電極９ａとＴＦＴ３０の高濃度ドレイン領域１ｅとを中継接続する機能をもつ。この中継接続は、後述するように、前記中継電極７１９を介して行われている。
【００６２】
容量電極３００は、蓄積容量７０の固定電位側容量電極として機能する。容量電極３００を固定電位とするためには、固定電位とされたシールド層４００と電気的接続が図られることによりなされている。
【００６３】
そして、この容量電極３００は、ＴＦＴ基板１０上において、各画素に対応するように島状に形成されており、下部電極７１は、当該容量電極３００とほぼ同一形状を有するように形成されている。これにより、蓄積容量７０は、平面的に無駄な広がりを有さず、即ち画素開口率を低落させることなく、且つ、当該状況下で最大限の容量値を実現し得ることになる。すなわち、蓄積容量７０は、より小面積で、より大きな容量値をもつ。
【００６４】
誘電体膜７５は、図５に示すように、例えば膜厚５〜２００ｎｍ程度の比較的薄いＨＴＯ（High Telperature oxide）膜、ＬＴＯ（Low Telperature oxide）膜等の酸化シリコン膜、あるいは窒化シリコン膜等から構成される。蓄積容量７０を増大させる観点からは、膜の信頼性が十分に得られる限りにおいて、誘電体膜７５は薄いほどよい。そして、この誘電体膜７５は、図５に示すように、下層に酸化シリコン膜７５ａ、上層に窒化シリコン膜７５ｂからなる２層構造を有する。比較的誘電率の大きい窒化シリコン膜７５ｂが存在することにより、蓄積容量７０の容量値を増大させることが可能となると共に、酸化シリコン膜７５ａが存在することにより、蓄積容量７０の耐圧性を低下せしめることがない。このように、誘電体膜７５を２層構造とすることにより、相反する２つの作用効果を享受することが可能となる。
【００６５】
また、窒化シリコン膜７５ｂが存在することにより、ＴＦＴ３０に対する水の浸入を未然に防止することが可能となっている。これにより、ＴＦＴ３０におけるスレッショルド電圧の上昇という事態を招来することがなく、比較的長期の装置運用が可能となる。なお、本実施の形態では、誘電体膜７５は、２層構造を有するものとなっているが、例えば酸化シリコン膜、窒化シリコン膜及び酸化シリコン膜等というような３層構造や、あるいはそれ以上の積層構造を有するように構成してもよい。
【００６６】
以上説明したＴＦＴ３０ないしゲート電極３ａ及び中継電極７１９の上、かつ、蓄積容量７０の下には、例えば、ＮＳＧ（ノンシリケートガラス）、ＰＳＧ（リンシリケートガラス）、ＢＳＧ（ボロンシリケートガラス）、ＢＰＳＧ（ボロンリンシリケートガラス）等のシリケートガラス膜、窒化シリコン膜や酸化シリコン膜等、あるいは好ましくはＮＳＧからなる第１層間絶縁膜４１が形成されている。そして、この第１層間絶縁膜４１には、ＴＦＴ３０の高濃度ソース領域１ｄと後述するデータ線６ａとを電気的に接続するコンタクトホール８１が、後述する第２層間絶縁膜４２を貫通しつつ開孔されている。また、第１層間絶縁膜４１には、ＴＦＴ３０の高濃度ドレイン領域１ｅと蓄積容量７０を構成する下部電極７１とを電気的に接続するコンタクトホール８３が開孔されている。
【００６７】
さらに、この第１層間絶縁膜４１には、蓄積容量７０を構成する画素電位側容量電極としての下部電極７１と中継電極７１９とを電気的に接続するためのコンタクトホール８８１が開孔されている。更に加えて、第１層間絶縁膜４１には、中継電極７１９と後述する第２中継電極６ａ２とを電気的に接続するコンタクトホール８８２が、後述する第２層間絶縁膜を貫通しつつ開孔されている。
【００６８】
図５に示すように、コンタクトホール８８２は、蓄積容量７０以外の領域に形成されており、下部電極７１を一旦下層の中継電極７１９に迂回させてコンタクトホール８８２を介して上層に引き出していることから、下部電極７１を上層の画素電極９ａに接続する場合でも、下部電極７１を誘電体膜７５及び容量電極３００よりも広く形成する必要がない。従って、下部電極７１、誘電体膜７５及び容量電極３００を１エッチング工程で同時にパターニングすることができる。これにより、下部電極７１、誘電体膜７５及び容量電極３００の各エッチングレートの制御が容易となり、膜厚等の設計の自由度を増大させることが可能である。
【００６９】
また、誘電体膜７５は下部電極７１及び容量電極３００と同一形状に形成され広がりを有していないことから、ＴＦＴ３０の半導体層１ａに対する水素化処理を行うような場合において、該処理に用いる水素を、蓄積容量７０周辺の開口部を通じて半導体層１ａにまで容易に到達させることが可能となるという作用効果を得ることも可能となる。
【００７０】
なお、第１層間絶縁膜４１に対しては、約１０００°Ｃの焼成を行うことにより、半導体層１ａやゲート電極３ａを構成するポリシリコン膜に注入したイオンの活性化を図ってもよい。
【００７１】
第４層には、データ線６ａが設けられている。このデータ線６ａは、ＴＦＴ３０の半導体層１ａの延在する方向に一致するように、すなわち図６中Ｙ方向に重なるようにストライプ状に形成されている。このデータ線６ａは、図５に示すように、下層より順に、アルミニウムからなる層（図５における符号４１Ａ）、窒化チタンからなる層（図５における符号４１ＴＮ参照）、窒化シリコン膜からなる層（図５における符号４０１）の三層構造を有する膜として形成されている。
窒化シリコン膜は、その下層のアルミニウム層と窒化チタン層を覆うように少し大きなサイズにパターンニングされている。このうちデータ線６ａが、比較的低抵抗な材料たるアルミニウムを含むことにより、ＴＦＴ３０、画素電極９ａに対する画像信号の供給を滞りなく実現することができる。他方、データ線６ａ上に水分の浸入をせき止める作用に比較的優れた窒化シリコン膜が形成されることにより、ＴＦＴ３０の耐湿性向上を図ることができ、その寿命長期化を実現することができる。窒化シリコン膜は、プラズマ窒化シリコン膜が望ましい。
【００７２】
また、この第４層には、データ線６ａと同一膜として、シールド層用中継層６ａ１及び第２中継電極６ａ２が形成されている。これらは、図６に示すように、平面的に見ると、データ線６ａと連続した平面形状を有するように形成されているのではなく、各者間はパターニング上分断されるように形成されている。すなわち、図６中最左方に位置するデータ線６ａに着目すると、その直右方に略四辺形状を有するシールド層用中継層６ａ１、更にその右方にシールド層用中継層６ａ１よりも若干大きめの面積をもつ略四辺形状を有する第２中継電極６ａ２が形成されている。シールド層用中継層６ａ１及び第２中継電極６ａ２は、データ線６ａと同一工程で、下層より順に、アルミニウムからなる層、窒化チタンからなる層、プラズマ窒化膜からなる層の三層構造を有する膜として形成されている。
そして、プラズマ窒化膜は、その下層のアルミニウム層と窒化チタン層を覆うように少し大きなサイズにパターンニングされている。窒化チタン層は、シールド層用中継層６ａ１、第２中継電極６ａ２に対して形成するコンタクトホール８０３，８０４のエッチングの突き抜け防止のためのバリアメタルとして機能する。
また、シールド層用中継層６ａ１及び第２中継電極６ａ２上に、水分の浸入をせき止める作用に比較的優れたプラズマ窒化膜が形成されることにより、ＴＦＴ３０の耐湿性向上を図ることができ、その寿命長期化を実現することができる。尚、プラズマ窒化膜としては、プラズマ窒化シリコン膜が望ましい。
【００７３】
蓄積容量７０の上、かつ、データ線６ａの下には、例えばＮＳＧ、ＰＳＧ，ＢＳＧ、ＢＰＳＧ等のシリケートガラス膜、窒化シリコン膜や酸化シリコン膜等、あるいは好ましくはＴＥＯＳガスを用いたプラズマＣＶＤ法によって形成された第２層間絶縁膜４２が形成されている。この第２層間絶縁膜４２には、ＴＦＴ３０の高濃度ソース領域１ｄとデータ線６ａとを電気的に接続するコンタクトホール８１が開孔されているとともに、前記シールド層用中継層６ａ１と蓄積容量７０の上部電極たる容量電極３００とを電気的に接続するコンタクトホール８０１が開孔されている。さらに、第２層間絶縁膜４２には、第２中継電極６ａ２と中継電極７１９とを電気的に接続するためのコンタクトホール８８２が形成されている。
【００７４】
第５層には、シールド層４００が形成されている。このシールド層４００は、平面的にみると、図６及び図７に示すように、図中Ｘ方向及びＹ方向それぞれに延在するように、格子状に形成されている。該シールド層４００のうち図中Ｙ方向に延在する部分については特に、データ線６ａを覆うように、且つ、該データ線６ａよりも幅広に形成されている。また、図中Ｘ方向に延在する部分については、後述の第３中継電極４０２を形成する領域を確保するために、各画素電極９ａの一辺の中央付近に切り欠き部を有している。
【００７５】
さらには、図６又は図７中、ＸＹ方向それぞれに延在するシールド層４００の交差部分の隅部においては、該隅部を埋めるようにして、略三角形状の部分が設けられている。シールド層４００に、この略三角形状の部分が設けられていることにより、ＴＦＴ３０の半導体層１ａに対する光の遮蔽を効果的に行うことができる。すなわち、半導体層１ａに対して、斜め上から進入しようとする光は、この三角形状の部分で反射又は吸収されることになり半導体層１ａには至らないことになる。したがって、光リーク電流の発生を抑制的にし、フリッカ等のない高品質な画像を表示することが可能となる。
【００７６】
このシールド層４００は、画素電極９ａが配置された画像表示領域１０ａからその周囲に延設され、定電位源と電気的に接続されることで、固定電位とされている。なお、定電位源としては、後述するデータ線駆動回路１０１に供給される正電源や負電源の定電位源でもよいし、対向基板２０の対向電極２１に供給される定電位源でも構わない。
【００７７】
このように、データ線６ａの全体を覆うように形成されているとともに（図７参照）、固定電位とされたシールド層４００の存在によれば、該データ線６ａ及び画素電極９ａ間に生じる容量カップリングの影響を排除することが可能となる。すなわち、データ線６ａへの通電に応じて、画素電極９ａの電位が変動するという事態を未然に回避することが可能となり、画像上に該データ線６ａに沿った表示ムラ等を発生させる可能性を低減することができる。シールド層４００は格子状に形成されていることから、走査線１１ａが延在する部分についても無用な容量カップリングが生じないように、これを抑制することが可能となっている。
【００７８】
また、第４層には、このようなシールド層４００と同一膜として、中継層としての第３中継電極４０２が形成されている。この第３中継電極４０２は、後述のコンタクトホール８９を介して、第２中継電極６ａ２及び画素電極９ａ間の電気的接続を中継する機能を有する。なお、これらシールド層４００及び第３中継電極４０２間は、平面形状的に連続して形成されているのではなく、両者間はパターニング上分断されるように形成されている。
【００７９】
他方、上述のシールド層４００及び第３中継電極４０２は、下層にアルミニウムからなる層、上層に窒化チタンからなる層の２層構造を有している。また、第３中継電極４０２において、下層のアルミニウムからなる層は、第２中継電極６ａ２と接続され、上層の窒化チタンからなる層は、ＩＴＯ等からなる画素電極９ａと接続されるようになっている。アルミニウムとＩＴＯとを直接に接続した場合には、両者間において電蝕が生じてしまい、アルミニウムの断線、あるいはアルミナの形成による絶縁等のため、好ましい電気的接続が実現されない。これに対し、本実施の形態においては、窒化チタンとＩＴＯとを接続していることから、コンタクト抵抗が低く良好な接続性が得られる。
【００８０】
このように、第３中継電極４０２と画素電極９ａとの電気的接続を良好に実現することができることにより、該画素電極９ａに対する電圧印加、あるいは該画素電極９ａにおける電位保持特性を良好に維持することが可能となる。
【００８１】
さらには、シールド層４００及び第３中継電極４０２は、光反射性能に比較的優れたアルミニウムを含み、且つ、光吸収性能に比較的優れた窒化チタンを含むことから、遮光層として機能し得る。すなわち、これらによれば、ＴＦＴ３０の半導体層１ａに対する入射光（図５参照）の進行を、その上側でさえぎることが可能である。なお、このような遮光機能は、上述した容量電極３００及びデータ線６ａについても同様にいえる。これらシールド層４００、第３中継電極４０２、容量電極３００及びデータ線６ａが、ＴＦＴ基板１０上に構築される積層構造の一部をなしつつ、ＴＦＴ３０に対する上側からの光入射を遮る上側遮光膜として機能する。
【００８２】
データ線６ａの上、かつ、シールド層４００の下には、ＮＳＧ、ＰＳＧ、ＢＳＧ、ＢＰＳＧ等のシリケートガラス膜、窒化シリコン膜や酸化シリコン膜等、あるいは好ましくは、ＴＥＯＳガスを用いたプラズマＣＶＤ法で形成された第３層間絶縁膜４３が形成されている。この第３層間絶縁膜４３には、シールド層４００とシールド層用中継層６ａ１とを電気的に接続するためのコンタクトホール８０３、及び、第３中継電極４０２と第２中継電極６ａ２とを電気的に接続するためのコンタクトホール８０４がそれぞれ開孔されている。
【００８３】
なお、第２層間絶縁膜４２に対しては、第１層間絶縁膜４１に関して上述した焼成を行わないことにより、容量電極３００の界面付近に生じるストレスの緩和を図るようにしてもよい。
【００８４】
第６層には、上述したように画素電極９ａがマトリクス状に形成され、該画素電極９ａ上に配向膜１６が形成されている。そして、この画素電極９ａ下には、ＮＳＧ、ＰＳＧ、ＢＳＧ、ＢＰＳＧ等のシリケートガラス膜、窒化シリコン膜や酸化シリコン膜等、あるいは好ましくはＢＰＳＧからなる第４層間絶縁膜４４が形成されている。この第４層間絶縁膜４４には、画素電極９ａ及び第３中継電極４０２間を電気的に接続するためのコンタクトホール８９が開孔されている。本実施の形態においては、第３及び第４層間絶縁膜４３，４４の表面は、ＣＭＰ（Chelica1 MechanlcaI Polishing）処理等により平坦化されており、その下方に存在する各種配線や素子等による段差に起因する液晶層５０の配向不良を低減する。ただし、このように第３，第４層間絶縁膜４３，４４に平坦化処理を施すのに代えて、又は加えて、ＴＦＴ基板１０、下地絶縁膜１２、第１層間絶縁膜４１、第２層間絶縁膜４２及び第３層間絶縁膜４３のうち少なくとも一つに溝を掘って、データ線６ａ等の配線やＴＦＴ３０等を埋め込むことにより、平坦化処理を行ってもよい。
【００８５】
また、蓄積容量７０は、下から順に画素電位側容量電極、誘電体膜及び固定電位側容量電極という３層構造を構成していたが、これとは逆の構造を構成するようにしてもよい。
【００８６】
また、図２及び図３に示すように、対向基板２０には表示領域を区画する額縁としての遮光膜５３が設けられている。対向基板２０の全面には、ＩＴＯ等の透明導電性膜が対向電極２１として形成され、更に、対向電極２１の全面にはポリイミド系の配向膜２２が形成される。配向膜２２は、液晶分子に所定のプレティルト角を付与するように、所定方向にラビング処理されている。
【００８７】
遮光膜５３の外側の領域には液晶を封入するシール材５２が、ＴＦＴ基板１０と対向基板２０間に形成されている。シール材５２は対向基板２０の輪郭形状に略一致するように配置され、ＴＦＴ基板１０と対向基板２０を相互に固着する。
シール材５２は、ＴＦＴ基板１０の１辺の一部において欠落しており、貼り合わされたＴＦＴ基板１０及び対向基板２０相互の間隙には、液晶５０を注入するための液晶注入口１０８が形成される。液晶注入口１０８より液晶が注入された後、液晶注入口１０８を封止材１０９で封止するようになっている。
【００８８】
シール材５２の外側の領域には、データ線６ａに画像信号を所定のタイミングで供給することにより該データ線６ａを駆動するデータ線駆動回路１０１及び外部回路との接続のための外部接続端子１０２がＴＦＴ基板１０の一辺に沿って設けられている。この一辺に隣接する二辺に沿って、走査線１１ａ及びゲート電極３ａに走査信号を所定のタイミングで供給することによりゲート電極３ａを駆動する走査線駆動回路１０４が設けられている。走査線駆動回路１０４は、シール材５２の内側の遮光膜５３に対向する位置においてＴＦＴ基板１０上に形成される。また、ＴＦＴ基板１０上には、データ線駆動回路１０１、走査線駆動回路１０４、外部接続端子１０２及び上下導通端子１０７を接続する配線１０５が、遮光膜５３の３辺に対向して設けられている。
【００８９】
上下導通端子１０７は、シール材５２のコーナー部の４箇所のＴＦＴ基板１０上に形成される。そして、ＴＦＴ基板１０と対向基板２０相互間には、下端が上下導通端子１０７に接触し、上端が対向電極２１に接触する上下導通材１０６が設けられており、上下導通材１０６によって、ＴＦＴ基板１０と対向基板２０との間で電気的な導通がとられている。
【００９０】
各構成要素の立体的−平面的なレイアウトについても、本発明は、上記実施形態のような形態に限定されるものではなく、別の種々の形態が考えられ得る。
【００９１】
図１は左側に画素領域（素子形成領域）の複数の成膜層の成膜パターンの一部を示し、右側に素子形成領域以外の配線層領域、例えば配線１０５部分を示している。図１において、素子形成領域の構成は図５と同一である。配線層領域においては、本来、トランジスタ等の能動素子や容量等の受動素子のいずれも形成されず、配線１０５のみが形成される。
【００９２】
図１の例では、配線１０５は、画素領域の第２中継層６ａ２を含む第４層の形成工程において、配線層領域に第２中継層６ａ２と同一材料によって形成される。配線１０５上には第３層間絶縁膜４３が形成され、第３層間絶縁膜４３上には、画素領域の第５層と同一工程によって端子１２１が形成される。即ち、端子１２１はシールド線４００と同一材料によって形成される。上述したように、第３層間絶縁膜４３はＣＭＰによって平坦化されている。
【００９３】
配線１０５と端子１２１とは第３層間絶縁膜４３に形成されたコンタクトホール１１３を介して電気的に接続されている。図１の配線層領域においては、端子１２１の上層には成膜層は形成されない。
【００９４】
本実施の形態においては、ＴＦＴ基板１０上には、画素領域の第１層の走査線１１ａの形成工程において、配線層領域に走査線１１ａと同一材料を用いた所定のダミーパターン１２２が、コンタクトホール１１３の下層に形成されている。
【００９５】
また、下地絶縁膜１２上には、画素領域の第２層の中継電極７１９等の形成工程において、配線層領域に中継電極７１９と同一材料を用いた所定のダミーパターン１２３が、コンタクトホール１１３の下層に形成されている。即ち、コンタクトホール１１３の下方には、ＴＦＴ基板１０上に、ダミーパターン１２２、下地絶縁膜１２、ダミーパターン１２３、第１層間絶縁膜４１及び第２層間絶縁膜４２が形成され、ダミーパターン１２２及びダミーパターン１２３は夫々走査線１１ａ及び中継電極７１９と同一工程で形成されて同一膜厚を有する。
【００９６】
従って、画素領域のコンタクトホール８０４直下の第２中継層６ａ２表面の垂直位置と、コンタクトホール１１３直下の配線１０５表面の垂直位置とは、相互に同一位置である。そして、配線層領域のコンタクトホール１１３が形成される第３層間絶縁膜は平坦化されていることから、コンタクトホール８０４，１１３形成領域においては、第３層間絶縁膜の膜厚は相互に等しく、コンタクトホール８０４，１１３の長さは一致している。
【００９７】
（製造プロセス）
次に、本実施形態に係る液晶装置の製造方法を図１及び図８乃至図１０を参照して説明する。図１は画素領域及び配線層領域の断面構造を示し、図８及び図９は画素領域における製造工程を工程順に示し、図１０は製造方法を示すフローチャートである。
【００９８】
まず、図８の工程（１）に示すように、石英基板、ガラス、シリコン基板等のＴＦＴ基板１０を用意する（図１０のステップＳ1 ）。ここで、好ましくはＮ（窒素）等の不活性ガス雰囲気で約９００〜１３００℃での高温でアニール処理し、後に実施される高温プロセスでＴＦＴ基板１０に生じる歪が少なくなるように前処理しておく。
【００９９】
次に、このように処理されたＴＦＴ基板１０の全面に、Ｔｉ、Ｃｒ、Ｗ、Ｔａ、Ｍｏ等の金属や金属シリサイド等の金属合金膜を、スパッタリングにより、１００〜５００ｎｍ程度の膜厚、好ましくは２００ｎｍの膜厚に堆積させる。以下、このようなパターニング前の膜を前駆膜という。そして、金属合金膜の前駆膜をフォトリソグラフィ及びエッチングによりパターニングして、平面形状がストライプ状の走査線１１ａを形成する（ステップＳ2 ）。
【０１００】
本実施の形態においては、この第１層の走査線１１ａの形成時に、走査線１１ａの成膜材料によって、配線層領域の下地絶縁膜１２上にダミーパターン１２２を形成する。走査線１１ａとダミーパターン１２２と同一膜厚である。
【０１０１】
次に、走査線１１ａ上に、例えば、常圧又は減圧ＣＶＤ法等によりＴＥＯＳ（テトラ・エチル・オルソ・シリケート）ガス、ＴＥＢ（テトラ・エチル・ボートレート）ガス、ＴＭＯＰ（テトラ・メチル・オキシ・フォスレート）ガス等を用いて、ＮＳＧ（ノンシリケートガラス）、ＰＳＧ（リンシリケートガラス）、ＢＳＧ（ボロンシリケートガラス）、ＢＰＳＧ  （ボロンリンシリケートガラス）等のシリケートガラス膜、窒化シリコン膜や酸化シリコン膜等からなる下地絶縁膜１２を形成する（ステップＳ3 ）。この下地絶縁膜１２の膜厚は、例えば約５００〜２０００ｎｍ程度とする。
【０１０２】
次のステップＳ4 においては、第２層の半導体層１ａが形成される。半導体層１ａの前駆膜は、下地絶縁膜１２上に、約４５０〜５５０℃、好ましくは約５００℃の比較的低温環境中で、流量約４００〜６００ｃｃ／ｍｉｎのモノシランガス、ジシランガス等を用いた減圧ＣＶＤ（例えば、圧力約２０〜４０ＰａのＣＶＤ）によって形成されるアモルファスシリコン膜である。次に、窒素雰囲気中で、約６００〜７００℃にて約１〜１０時間、好ましくは４〜６時間の熱処理を施すことにより、ｐ−Ｓｉ（ポリシリコン）膜を約５０〜２００ｎｍの厚さ、好ましくは約１００ｎｍの厚さとなるまで固相成長させる。固相成長させる方法としては、ＲＴＡを使ったアニール処理でもよいし、エキシマレーザ等を用いたレーザアニールでもよい。この際、画素スイッチング用のＴＦＴ３０を、ｎチャネル型とするかｐチャネル型とするかに応じて、Ｖ族元素やＩＩＩ族元素のドーパントを僅かにイオン注入等によりドープしてもよい。そして、フォトリソグラフィ及びエッチングにより、所定パターンを有する半導体層１ａを形成する。
【０１０３】
次に、ステップＳ5 においては、図８の工程（２）に示すように、ＴＦＴ３０を構成する半導体層１ａを約９００〜１３００°Ｃの温度、好ましくは約１０００℃の温度により熱酸化して下層ゲート絶縁膜を形成し、場合により、これに続けて減圧ＣＶＤ法等により上層ゲート絶緑膜を形成することにより、１層又は多層の高温酸化シリコン膜（ＨＴＯ膜）や窒化シリコン膜からなる（ゲート絶縁膜を含む）絶縁膜２を形成する。この結果、半導体層１ａは、約３０〜１５０ｎｍの厚さ、好ましくは約３５〜５０ｎｍの厚さとなり、絶縁膜２の厚さは、約２０〜１５０ｎｍの厚さ、好ましくは約３０〜１００ｎｍの厚さとなる。
【０１０４】
次に、画素スイッチング用のＴＦＴ３０のスレッシュホールド電圧Ｖｔｈを制御するために、半導体層１ａのうちｎチャネル領域あるいはｐチャネル領域に、ボロン等のドーパントを予め設定された所定量だけイオン注入等によりドープする。
【０１０５】
次に、下地絶縁膜１２に対して、走査線１１ａに通ずる溝１２ｃｖを形成する。この溝１２ｃｖは、反応性イオンエッチング、反応性イオンビームエッチング等のドライエッチングにより形成する。
【０１０６】
次に、図８の工程（３）に示すように、減圧ＣＶＤ法等によりポリシリコン膜を堆積し、更にリン（Ｐ）を熱拡散して、このポリシリコン膜を導電化する。この熱拡散に代えて、Ｐイオンをポリシリコン膜の成膜と同時に導入したドープドシリコン膜を用いてもよい。このポリシリコン膜の膜厚は、約１００〜５００ｎｍの厚さ、好ましくは約３５０ｎｍ程度である。そして、フォトリソグラフィ及びエッチングにより、ＴＦＴ３０のゲート電極部を含めて所定のパターンのゲート電極３ａを形成する（ステップＳ6 ）。このゲート電極３ａ形成時において、これに延設される側壁部３ｂもまた同時に形成される。この側壁部３ｂは、前述のポリシリコン膜の堆積が溝１２ｃｖの内部に対しても行われることで形成される。この際、該溝１２ｃｖの底が走査線１１ａに接していることにより、側壁部３ｂ及び走査線１１ａは電気的に接続されることになる。更に、このゲート電極３ａのパターニング時、これと同時に、中継電極７１９もまた形成される。このパターニングにより、中継電極７１９は、図６に示すような平面形状を有するように成形される。
【０１０７】
次に、前記半導体層１ａについて、低濃度ソース領域１ｂ及び低濃度ドレイン領域１ｃ、並びに、高濃度ソース領域１ｄ及び高濃度ドレイン領域１ｅを形成する。
【０１０８】
ここでは、ＴＦＴ３０をＬＤＤ構造をもつｎチャネル型のＴＦＴとする場合を説明すると、具体的にまず、低濃度ソース領域１ｂ及び低濃度ドレイン領域１ｃを形成するために、ゲート電極３ａをマスクとして、Ｐ等のＶ族元素のドーパンを低濃度で（例えば、Ｐイオンを１〜３×１０13  ｃｍ2のドーズ量にて）ドープする。これによりゲート電極３ａ下の半導体層１ａはチャネル領域１ａ'となる。このときゲート電極３ａがマスクの役割を果たすことによって、低濃度ソース領域１ｂ及び低濃度ドレイン領域１ｃは自己整合的に形成されることになる。次に、高濃度ソース領域１ｄ及び高濃度ドレイン領域１ｅを形成するために、ゲート電極３ａよりも幅の広い平面パターンを有するレジスト層をゲート電極３ａ上に形成する。その後、Ｐ等のＶ族元素のドーパントを高濃度で（例えば、Ｐイオンを１〜３×１０15  ／ｃｍ2のドーズ量にて）ドープする。
【０１０９】
なお、このように低濃度と高濃度の２段階に分けて、ドープを行わなくてもよい。例えば、低濃度のドープを行わずに、オフセット構造のＴＦＴとしてもよく、ゲート電極３ａ（ゲート電極）をマスクとして、Ｐイオン・Ｂイオン等を用いたイオン注入技術によりセルフアライン型のＴＦＴとしてもよい。この不純物のドープにより、ゲート電極３ａは更に低抵抗化される。
【０１１０】
本実施の形態においては、第２層の形成工程において、第２層の中継電極７１９と同一材料を用いて配線層領域に所定のダミーパターン１２３を形成する。このダミーパターン１２３の膜厚は、中継電極７１９と同一である。
【０１１１】
次に、図８の工程（４）に示すように、ゲート電極３ａ上に、例えば、ＴＥＯＳガス、ＴＥＢガス、ＴＭＯＰガス等を用いた常圧又は減圧ＣＶＤ法等により、ＮＳＧ、ＰＳＧ、ＢＳＧ、ＢＰＳＧ等のシリケートガラス膜、窒化シリコン膜や酸化シリコン膜からなる第１層間絶縁膜４１を形成する（ステップＳ7 ）。この第１層間絶縁膜４１の膜厚は、例えば約５００〜２０００ｎｍ程度とする。ここで好ましくは、８００°Ｃ程度の高温でアニール処理し、第１層間絶縁膜４１の膜質を向上させておく。
【０１１２】
次に、ステップＳ8 において、第１層間絶縁膜４１に対する反応性イオンエッチング、反応性イオンビームエッチング等のドライエッチングにより、コンタクトホール８３及びコンタクトホール８８１を開孔する。この際、前者は半導体層１ａの高濃度ドレイン領域１ｅに通ずるように、後者は中継電極７１９へ通ずるように、それぞれ形成される。
【０１１３】
次に、ステップＳ9 においては、図８の工程（５）に示すように、第１層間絶縁膜４１上に、Ｐｔ等の金属膜やポリシリコン膜を、減圧ＣＶＤやスパッタリングにより、１００〜５００ｎｍ程度の膜厚に成膜して、所定パターンをもつ下部電極７１の前駆膜を形成する。この場合の金属膜の成膜は、コンタクトホール８３及びコンタクトホール８８１の両者が埋められるように行われ、これにより、高濃度ドレイン領域１ｅ及び中継電極７１９と下部電極７１との電気的接続が図られる。
【０１１４】
次いで、下部電極７１上に、誘電体膜７５の前駆膜を形成する。この誘電体膜７５は、絶縁膜２の場合と同様に、一般にＴＦＴゲート絶縁膜を形成するのに用いられる各種の公知技術により形成可能である。酸化シリコン膜７５ａは前述の熱酸化、或いはＣＶＤ法等によって形成され、その後に、窒化シリコン膜７５ｂが減圧ＣＶＤ法等によって形成される。この誘電体膜７５は、薄くする程、蓄積容量７０は大きくなるので、結局、膜破れなどの欠陥が生じないことを条件に、膜厚５０ｎｍ以下のごく薄い絶縁膜となるように形成すると有利である。次に、誘電体膜７５上に、ポリシリコン膜やＡＬ（アルミニウム）等の金属膜を、減圧ＣＶＤ又はスパッタリングにより、約１００〜５００ｎｍ程度の膜厚に成膜して、容量電極３００の前駆膜を形成する。
【０１１５】
次に、図９の工程（６）において、下部電極７１、誘電体膜７５及び容量電極３００の前駆膜を一挙にパターニングして、下部電極７１、誘電体膜７５及び容量電極３００を形成して、蓄積容量７０を完成させる。
【０１１６】
次に、図９の工程（７）に示すように、例えば、ＴＥＯＳガス等を用いた常圧又は減圧ＣＶＤ法により、好ましくはプラズマＣＶＤ法により、ＮＳＧ、ＰＳＧ、ＢＳＧ、ＢＰＳＧ等のシリケートガラス膜、窒化シリコン膜や酸化シリコン膜等からなる第２層間絶縁膜４２を形成する（ステップＳ10）。容量電極３００にアルミニウムを用いた場合には、プラズマＣＶＤで低温成膜する必要がある。この第２層間絶縁膜４２の膜厚は、例えば約５００〜１５００ｎｍ程度とする。
【０１１７】
次に、ステップＳ11において、第２層間絶縁膜４２に対する反応性イオンエッチング、反応性イオンビームエッチング等のドライエッチングにより、コンタクトホール８１、８０１及び８８２を開孔する。この際、コンタクトホール８１は半導体層１ａの高濃度ソース領域１ｄに通ずるように、コンタクトホール８０１は容量電極３００へ通ずるように、また、コンタクトホール８８２は中継電極７１９に通ずるように、それぞれ形成される。
【０１１８】
次に、ステップＳ12において、図９の工程（８）に示すように、第２層間絶縁膜４２上の全面に、スパッタリング等により、第４層を構成する遮光性のアルミニウム等の低抵抗金属や金属シリサイド等を金属膜として、約１００〜５００ｎｍ程度の厚さ、好ましくは約３００ｎｍに堆積する。そして、フォトリソグラフィ及びエッチングにより、所定パターンをもつデータ線６ａを形成する。この際、当該パターニング時においては、シールド層用中継層６ａ１及び第２中継層６ａ２もまた同時に形成される。シールド層用中継層６ａ１は、コンタクトホール８０１を覆うように形成されるとともに、第２中継層６ａ２は、コンタクトホール８８２を覆うように形成されることになる。
【０１１９】
次に、これらの上層の全面にプラズマＣＶＤ法等によって窒化チタンからなる膜を形成した後、これがデータ線６ａ上にのみ残存するように、パターニング処理を実施する（図９の工程（８）における符号４１ＴＮ参照）。ただし、該窒化チタンからなる層をシールド層用中継層６ａ１及び第２中継層６ａ２上にも残存するように形成してよいし、場合によってはＴＦＴ基板１０の全面に関して残存するように形成してもよい。また、アルミニウムの成膜時に同時に成膜して、一括してエッチングしても良い。
【０１２０】
この第４層の第２中継層６ａ２の形成工程において、第２中継層６ａ２と同一材料を配線層領域にもパターニングすることによって、配線１０５が形成される。この配線１０５は、第２中継層６ａ２と同一材料の最下層のアルミニウム、中層の窒化チタン及び最上層の窒化シリコンで構成されており、第２中継層６ａ２と同一の膜厚を有する。
【０１２１】
次に、図９の工程（９）に示すように、データ線６ａ等の上を覆うように、例えばＴＥＯＳガス等を用いた常圧又は減圧ＣＶＤ法により、好ましくは低温成膜できるプラズマＣＶＤ法により、ＮＳＧ、ＰＳＧ、ＢＳＧ、ＢＰＳＧ等のシリケートガラス膜、窒化シリコン膜や酸化シリコン膜等からなる第３層間絶縁膜４３を形成する（ステップＳ13）。この第３層間絶縁膜４３の膜厚は、例えば約５００〜３５００ｎｍ程度とする。
【０１２２】
次に、ステップＳ14において、図５に示すように、第３層間絶縁膜４３を例えばＣＭＰを用いて平坦化する。これにより、第３層間絶縁膜４３の膜厚は各層の成膜パターンに応じて位置毎に比較的大きく変化する。
【０１２３】
次に、ステップＳ15において、第３層間絶縁膜４３に対する反応性イオンエッチング、反応性イオンビームエッチング等のドライエッチングにより、コンタクトホール８０３及び８０４を開孔する。この際、コンタクトホール８０３は前記のシールド層用中継層６ａ１に通ずるように、また、コンタクトホール８０４は第２中継層６ａ２に通ずるように、それぞれ形成されることになる。
【０１２４】
また、本実施の形態においては、これらのコンタクトホール８０３，８０４の開孔と同時に、配線層領域にコンタクトホール１１３を形成する。コンタクトホール８０４の下方には、ＴＦＴ基板１０上に、走査線１１ａ、下地絶縁膜１２、中継電極７１９、第１層間絶縁膜４１及び第２層間絶縁膜４２が形成され、コンタクトホール１１３の下方には、ＴＦＴ基板１０上に、ダミーパターン１２２、下地絶縁膜１２、ダミーパターン１２３、第１層間絶縁膜４１及び第２層間絶縁膜４２が形成されている。ダミーパターン１２２及びダミーパターン１２３は夫々走査線１１ａ及び中継電極７１９と同一膜厚であり、第２中継層６ａ２と配線１０５とは同一膜厚である。従って、コンタクトホール８０４直下の第２中継層６ａ２表面の垂直位置と配線１０５表面の垂直位置とは一致する。
【０１２５】
即ち、第３層間絶縁膜４３は、コンタクトホール８０３，８０４，１１３形成部分において略同一の厚さに形成されており、コンタクトホール８０３，８０４，１１３の長さは略同一で、コンタクトホール８０３，８０４，１１３は略同一のエッチング処理によって同時開孔する。即ち、１回のエッチング工程において、確実にコンタクトホール８０３，８０４，１１３が形成される。
【０１２６】
次に、ステップＳ16において、第３層間絶縁膜４３の上には、スパッタリング法、或いはプラズマＣＶＤ法等により、第５層のシールド層４００を形成する。
ここでまず、第３層間絶縁膜４３の直上には、例えばアルミニウム等の低抵抗な材料から下層膜を形成し、次いで、この下層膜上に、例えば窒化チタン等その他後述の画素電極９ａを構成するＩＴＯと電蝕を生じない材料から上層膜を形成し、最後に、下層膜及び上層膜をともにパターニングすることで、２層構造を有するシールド層４００が形成される。なお、この際、シールド層４００とともに、第３中継電極４０２もまた形成される。
【０１２７】
本実施の形態においては、配線層領域においては、第５層のシールド層４００と同一材料を用いて、端子１２１が形成される。シールド層４００は、下層がアルミニウムで上方に窒化チタンが形成されており、端子１２１もこれらの配線材料で形成される。
【０１２８】
次に、画素領域においては、例えばＴＥＯＳガス等を用いた常圧又は減圧ＣＶＤ法により、ＮＳＧ、ＰＳＧ、ＢＳＧ、ＢＰＳＧ等のシリケートガラス膜、窒化シリコン膜や酸化シリコン膜等からなる第４層間絶縁膜４４を形成する（ステップＳ17）。この第４層間絶縁膜４４の膜厚は、例えば約５００〜１５００ｎｍ程度とする。
【０１２９】
次に、ステップＳ18において、図５に示すように、第４層間絶縁膜４４を例えばＣＭＰを用いて平坦化する。次に、第４層間絶縁膜４４に対する反応性イオンエッチング、反応性イオンビームエッチング等のドライエッチングにより、コンタクトホール８９を開孔する（ステップＳ19）。この際、コンタクトホール８９は前記の第３中継電極４０２に通ずるように形成されることになる。
【０１３０】
次に、第４層間絶縁膜４４上に、スパッタ処理等により、ＩＴＯ膜等の透明導電性膜を、約５０〜２００ｎｍの厚さに堆積する。そして、フォトリソグラフィ及びエッチングにより、画素電極９ａを形成する（ステップＳ20）。
【０１３１】
なお、当該電気光学装置を、反射型として用いる場合には、ＡＬ等の反射率の高い不透明な材料によって画素電極９ａを形成してもよい。次に、画素電極９ａの上に、ポリイミド系の配向膜の塗布液を塗布した後、所定のプレティルト角をもつように、かつ所定方向でラビング処理を施すこと等により、配向膜１６が形成される。
【０１３２】
一方、対向基板２０については、ガラス基板等がまず用意され、額縁としての遮光膜５３が、例えば金属クロムをスパッタした後、フォトリソグラフィ及びエッチングを経て形成される。なお、これらの遮光膜５３は、導電性である必要はなく、Ｃｒ、Ｎｉ、ＡＬ等の金属材料のほか、カーボンやＴｉをフォトレジストに分散した樹脂ブラック等の材料から形成してもよい。
【０１３３】
次に、対向基板２０の全面にスパッタ処理等により、ＩＴＯ等の透明導電性膜を、約５０〜２００ｎｍの厚さに堆積することにより、対向電極２１を形成する。さらに、対向電極２１の全面にポリイミド系の配向膜の塗布液を塗布した後、所定のプレティルト角をもつように、かつ所定方向でラビング処理を施すこと等により、配向膜２２が形成される。
【０１３４】
最後に、図２及び図３に示すように、各層が形成されたＴＦＴ基板１０と対向基板２０とは、例えば対向基板２０の４辺に沿ってシール材５２を形成すると共に、シール材５２の４隅に上下導通材１０６を形成して、配向膜１６及び２２が対面するようにシール材５２により貼り合わされる。上下導通材１０６は下端においてＴＦＴ基板１０の端子１２１に接触し、上端において対向基板２０の共通電極２１に接触して、ＴＦＴ基板１０と対向基板２０との導通が図られる。そして、真空吸引等により、両基板間の空間に、例えば複数種のネマテッィク液晶を混合してなる液晶が吸引されて、所定層厚の液晶層５０が形成される。
【０１３５】
なお、シール材５２は、両基板を貼り合わせるため、例えば紫外線硬化樹脂、熱硬化樹脂等からなり、紫外線、加熱等により硬化させられたものである。また、このシール材５２中には、本実施形態における液晶装置を、液晶装置がプロジェクタ用途のように小型で拡大表示を行う液晶装置に適用するのであれば、両基板間の距離（基板間ギャップ）を所定値とするためのグラスファイバ、あるいはガラスビーズ等のキャップ材（スペーサ）が散布されている。あるいは、当該液晶装置を液晶ディスプレイや液晶テレビのように大型で等倍表示を行う液晶装置に適用するのであれば、このようなギャップ材は、液晶層５０中に含まれてよい。
【０１３６】
なお、走査線１１ａ及びゲート電極３ａに供給される走査信号遅延が問題にならないのならば、走査線駆動回路１０４は片側だけでもよいことは言うまでもない。また、データ線駆動回路１０１を画像表示領域１０ａの辺に沿って両側に配列してもよい。
【０１３７】
また、ＴＦＴ基板１０上には、これらのデータ線駆動回路１０１、走査線駆動回路１０４等に加えて、複数のデータ線６ａに画像信号を所定のタイミングで印加するサンプリング回路、複数のデータ線６ａに所定電圧レベルのプリチャージ信号を画像信号に先行して各々供給するプリチャージ回路、製造途中や出荷時の当該電気光学装置の品質、欠陥等を検査するための検査回路等を形成してもよい。
【０１３８】
また、上述した各実施形態においては、データ線駆動回路１０１及び走査線駆動回路１０４をＴＦＴ基板１０上に設ける代わりに、例えばＴＡＢ（Tape  Automated Bonding）基板上に実装された駆動用ＬＳＩに、ＴＦＴ基板１０の周辺部に設けられた異方性導電フィルムを介して電気的及び機械的に接続するようにしてもよい。また、対向基板２０の投射光が入射する側及びＴＦＴ基板１０の出射光が出射する側には、それぞれ、例えばＴＮ（Twisted Nematic）モード、ＶＡ（Vertically Aligned）モード、ＰＤＬＣ（Polymer Dispersed Liquid Crystal）モード等の動作モードや、ノーマリーホワイトモード・ノーマリーブラックモードの別に応じて、偏光フィルム、位相差フィルム、偏光板等が所定の方向で配置される。
【０１３９】
このように、本実施の形態においては、ＣＭＰによって平坦化した層間絶縁膜の複数のコンタクトホール形成領域においては、いずれも平坦化した層間絶縁膜直下の層間膜下側配線パターンの下方に同一の成膜材料によるパターンを形成する。これにより、全ての層間膜下側配線パターンの表面の垂直位置は一致し、従って、平坦化した層間絶縁膜の膜厚もコンタクトホール形成領域では一致する。
こうして、これらのコンタクトホールの長さを一致させて１回のエッチング工程によって確実に同時開孔させる。また、ダミーパターンを形成して層間膜下側配線パターンの垂直位置を比較的高く制御していることから、コンタクトホールの長さは比較的短くなり、アスペクト比を小さくなってコンタクト特性は向上する。
【０１４０】
なお、平坦化した層間絶縁膜に形成する複数のコンタクトホールを、１回のエッチング工程で同時に開孔することができればよく、いくつかのコンタクトホールについては多少オーバーエッチングによって削り取られていてもよい。即ち、層間絶縁膜と層間膜下側配線パターンとの選択比及び層間膜下側配線パターンの厚さ等を考慮すると、層間膜下側配線パターンの表面の垂直位置に多少差があってもよい。従って、各コンタクトホールの下方において、必ずしも同一の成膜層を形成するようにダミーパターンを設ける必要はなく、相互に異なる成膜層によるパターンをこれらのコンタクトホールの下方に形成してもよいことは明らかである。即ち、各コンタクトホール形成領域の下方に積層する成膜層の膜厚の和が相互に等しくなるように構成すればよい。しかも、オーバーエッチングの許容範囲であれば、各コンタクトホール形成領域直下の層間膜下側配線パターンの垂直位置が多少異なっていてもよい。
【０１４１】
また、上記各実施の形態においては、ダミーパターンの電気的な特性については特に説明していないが、例えば、ダミーパターンはフローティング電位にしてもよく、また、配線を接続して何らかの電位にしてもよく、例えば、コンタクトホールに接続してコンタクトホールと同電位にしてもよい。
【０１４２】
また、上記実施の形態においては、下方にダミーパターンを形成することで、層間膜下側配線パターン表面の垂直位置を規定する例について説明したが、平坦化した層間絶縁膜に形成するコンタクトホール形成領域以外の部分を削って低くすることによっても、同様の作用効果を得ることができる。例えば、基板表面を削ってもよいし、層間絶縁膜を削ってもよい。これにより、各コンタクトホールの長さを結果的に制御することができ、各コンタクトホールの長さを比較的短く、且つ同じ長さにすることができる。
【０１４３】
また、上記実施の形態においては、ダミーパターンを形成することで、画素領域内の層間膜下側配線パターンの高さに配線層領域内の配線の高さを一致させる例について説明したが、画素領域内の同一成膜層の複数の層間膜下側配線パターン同士の垂直位置を制御するものにも適用可能であることは明らかである。更に、ダミーパターンを新たに形成するのではなく、既存のパターンをコンタクトホールの下方まで延設すること或いは延設しないことによって、ダミーパターンと同様の効果を得るようにしてもよい。
【０１４４】
ここで、本発明の本質的な作用は、層間膜をＣＭＰによる平坦化処理した後においても、層間膜に形成する複数のコンタクトホールの長さが同一または略同一になるということである。この作用に至るためには、コンタクトホールを形成する層間膜の下側配線パターンにおいて、ＴＦＴ基板表面の任意基準面からの高さをＴＦＴ基板面全領域に渡り同一高さにすることが重要となる。上記実施の形態においては、この作用に至らしめるために配線層領域内の層間膜下側配線パターンの下にダミーパターンを形成することで高さ合わせを行ない、配線層領域内の層間膜下側配線パターンの高さを画素領域内の層間膜下側配線パターンに一致させる例を主に説明した。または、逆に画素領域内の基板表面または画素領域の層間絶縁膜表面を削ることにより高さ合わせを行ない、画素領域内の層間膜下側配線パターンの高さを配線層領域内の層間膜下側配線パターンに一致させる方法もある。ここで本発明の上記作用に至らしめるための共通の本質的な構成要件は、コンタクトホールを形成する層間膜の下側配線パターンにおいて、ＴＦＴ基板表面の任意基準面からの法線方向の距離をＴＦＴ基板面全領域に渡り同一距離にすることである。これにより、上記層間膜をＣＭＰ平坦化処理した後においても、上記層間膜にＴＦＴ基板面全領域に渡り形成されている複数のコンタクトホールの長さが同一または略同一となり、一回の層間膜除去工程によって、すべてのコンタクトホールを均一に開孔できるというものである。よって、本発明で必須の構成要件は、ＴＦＴ基板面全領域に渡るコンタクトホールにおいて、コンタクトホールを形成する層間膜の下側配線パターンの下にある積層膜の厚みの総和を複数のコンタクトホール間の比較において同一とすることである。さらに一般的な解釈としては、コンタクトホールを形成する層間膜の下側配線パターンの下にある積層膜の厚みの総和からＴＦＴ基板表面の基準面からの法線方向のへこみ量を差し引いた値を同一とすることである。ここで、ＴＦＴ基板表面の法線方向のへこみ量とは、基板の元の表面である最大高さの面を基準面とした基板表面のエッチングによる溝堀領域の溝の深さのことである。
【０１４５】
また、上記実施の形態おいては、液晶装置用基板の例について説明したが、平坦化された層間膜を有する半導体基板等、例えばエレクトロルミネッセンス装置や電気泳動装置等の基板にも適用可能であることは明らかである。
【０１４６】
（電子機器）
次に、以上詳細に説明した電気光学装置をライトバルブとして用いた電子機器の一例たる投射型カラー表示装置の実施形態について、その全体構成、特に光学的な構成について説明する。ここに、図１４は、投射型カラー表示装置の図式的断面図である。
【０１４７】
図１４において、本実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトパルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として投射される。
【０１４８】
本発明は、上述した実施形態に限られるものではなく、請求の範囲及び明細書全体から読み取れる発明の要旨、あるいは思想に反しない範囲で適宜変更可能であり、そのような変更を伴う電気光学装置及びその製造方法並びに電子機器もまた、本発明の技術的範囲に含まれるものである。電気光学装置としては、電気泳動装置やＥＬ（エレクトロルミネッセンス）装置等に適用できる。
【図面の簡単な説明】
【０１４９】
【図１】本発明の第１の実施の形態に係る平坦化層を有する基板の素子成形領域及び配線層領域の断面図。
【図２】本実施の形態における電気光学装置用基板である液晶装置用基板を用いて構成した電気光学装置である液晶装置をその上に形成された各構成要素と共に対向基板側から見た平面図。
【図３】素子基板と対向基板とを貼り合わせて液晶を封入する組立工程終了後の液晶装置を、図２のＨ−Ｈ'線の位置で切断して示す断面図。
【図４】液晶装置の画素領域を構成する複数の画素における各種素子、配線等の等価回路図。
【図５】液晶装置の画素構造を詳細に示す断面図。
【図６】本実施の形態のＴＦＴ基板上に形成する隣接した複数の画素について各層の成膜パターンを示す平面図。
【図７】図６中の要部の成膜パターンを示す平面図。
【図８】液晶装置用基板の製造方法を断面図によって工程順に示す工程図。
【図９】液晶装置用基板の製造方法を断面図によって工程順に示す工程図。
【図１０】製造方法を示すフローチャート。
【図１１】投射型カラー表示装置の図式的断面図。
【符号の説明】
【０１５０】
１０…ＴＦＴ基板、１１ａ…走査線、１２…下地絶縁膜、６ａ２…第２中継層、４１〜４３…第１〜第３層間絶縁膜、１０５…配線、１１３，８０４…コンタクトホール、１２１…端子、１２２，１２３…ダミーパターン、７１９…中継電極。
【図１】
2004295073.tif 000003
【図２】
2004295073.tif 000004
【図３】
2004295073.tif 000005
【図４】
2004295073.tif 000006
【図５】
2004295073.tif 000007
【図６】
2004295073.tif 000008
【図７】
2004295073.tif 000009
【図８】
2004295073.tif 000010
【図９】
2004295073.tif 000011
【図１０】
2004295073.tif 000012
【図１１】
2004295073.tif 000013